Patent RU-2336281-C2 (RU)
Title: Водорастворимая полимерная дисперсия и способ получения водорастворимой полимерной дисперсии
Inventor: SHTRUK OLIVER
IPC: C02F11/147
Filed: 2003-05-15
Granted: 2008-10-20
Abstract: Изобретение относится к водорастворимой полимерной дисперсии и к способу ее получения, к ее применению, к способу получения бумаги из водной суспензии. Дисперсия включает следующие компоненты: диспергированный полимер, состоящий из водорастворимого мономера А и водорастворимого катионного мономера В, по меньшей мере, один полимерный стабилизатор С в количестве примерно от 0,05 до примерно 10% массовых и со-стабилизатор D катионный полиэлектролит в количестве примерно от 1 до примерно 25% массовых относительно общей массы дисперсии. При этом в полимерной дисперсии не присутствуют существенные количества соли неорганического многовалентного аниона. Диспергированный полимер состоит из: а) примерно от 50 до примерно 99% мольных мономера А, представляющего собой соединение общей формулы I 
     
       
     
     где R 1 =Н или метил, R 2 =Н, метил, этил, изопропил, метилоил, гидроксиэтил или 2-гидроксипропил, и b) примерно от 1 до примерно 50% мольных мономера В, представляющего собой соединение общей формулы II 
     
       
     
     где R 1 =Н или метил, R 3 , R 4 , R 5  = независимо друг от друга Н, алкил(С 1 -С 8 ), бензил или алкилбензил, А=NH, О, В = алкил(С 1 -С 10 ) или гидроксиалкил(С 1 -С 10 ), X -  = анионный противоион. Полимерный стабилизатор С представляет собой сополимер, содержащий, по меньшей мере, один мономер, выбранный из группы, включающей хлорид диаллилдиметиламмония (DADMAC), хлорид винилпиридиния, хлорид N-винилимидазолина, хлорид винилбензилтриметиламмония и их смеси, и/или соединение общей формулы II и одно из соединений общей формулы III, IV и V. При этом соединение общей формулы III представляет собой полиэфир с одной функциональной концевой аллильной группой: 
     
       
     
     где R 1 =Н или метил, R 6  = независимо друг от друга Н, метил или этил, n=1 или 3, х = от 5 до 50 и y = от 5 до 50. Соединение общей формулы IV является макроинициатором 
     
       
     
     где R 1 =Н или метил, R 6  = независимо друг от друга Н, метил или этил, R 7 , R 8  = независимо друг от друга алкил, цианоалкил, карбалкоксиалкил, (C 1 -C 8 ), n=1 или 3 и х = от 5 до 100. Соединение общей формулы V представляет собой полиэфир с одной функциональной концевой винильной группой: 
     
       
     
     где R 1 =Н или метил, R 6 =Н, метил или этил, n=1 или 3 и х = от 5 до 50. Массовое отношение стабилизаторов и со-стабилизаторов к диспергированному полимеру составляет С+D/А+В<1. Способ получения дисперсии заключается в полимеризации вышеуказанных компонентов в одну стадию. Дисперсию применяют в качестве добавки для улучшения удержания при производстве бумаги, в качестве загустителя и/или в качестве добавки для улучшения грязеотталкивающих свойств. Способ получения бумаги из водной суспензии, содержащей целлюлозные волокна и необязательные наполнители, заключается в том, что к суспензии добавляют вышеуказанную водорастворимую полимерную дисперсию. Далее проводят формование и сушат суспензию на сетке. 
     Изобретение позволяет получить дисперсию с низкой вязкостью и высокой молекулярной массой, повысить ее срок годности при хранении при высоком активном содержании. 5 н. и 18 з.п. ф-лы, 3 табл.